(57)【要約】  本発明の転写紙保護層用樹脂組成物は、アルキル基の炭素数が３〜１２のアルキル（メタ）アクリレート由来の単量体単位を全単量体単位の合計に対して５０質量％以上含むアクリル系重合体（Ａ）、溶剤（Ｂ）、消泡剤（Ｃ）及び可塑剤（Ｄ）を含む転写紙保護層用樹脂組成物であって、溶剤（Ｂ）は２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）を７０質量％以上含み、芳香族化合物が２質量％以下である。
2018135579.tif 000002
【特許請求の範囲】
【請求項１】
アルキル基の炭素数３〜１２のアルキル（メタ）アクリレート由来の単量体単位を５０質量％以上含むアクリル系重合体（Ａ）、溶剤（Ｂ）及び可塑剤（Ｄ）を含む転写紙保護層用樹脂組成物であって、溶剤（Ｂ）は２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）を７０質量％以上含み、芳香族化合物が２質量％以下である、転写紙保護層用樹脂組成物。
【請求項２】
アクリル系重合体（Ａ）が、アルキル基の炭素数３〜６のアルキルメタクリレート由来の単量体単位を５０〜９０質量％、及び、アルキル基の炭素数７〜１２のアルキルメタクリレート由来の単量体単位を１０〜５０質量％含む、請求項１に記載の転写紙保護層用樹脂組成物。
【請求項３】
さらに、消泡剤（Ｃ）を含む、請求項１又は２に記載の転写紙保護層用樹脂組成物。
【請求項４】
アクリル系重合体（Ａ）１００質量部に対して、溶剤（Ｂ）を７０〜５００質量部、消泡剤（Ｃ）を０．１〜１５質量部、可塑剤（Ｄ）を５〜３５質量部で含む、請求項３に記載の転写紙保護層用樹脂組成物。
【請求項５】
消泡剤（Ｃ）が、ポリシロキサン又はアクリル系化合物である、請求項３又は４に記載の転写紙保護層用樹脂組成物。
【請求項６】
前記アクリル系重合体（Ａ）の重量平均分子量が５０，０００〜２００，０００である、請求項１〜５のいずれか１項に記載の転写紙保護層用樹脂組成物。
【請求項７】
前記アクリル系重合体（Ａ）のガラス転移温度が１０℃以上である、請求項１〜６のいずれか１項に記載の転写紙用保護層用樹脂組成物。
【請求項８】
可塑剤（Ｄ）が、ポリエステル系、安息香酸系又はフタル酸エステル系の可塑剤である、請求項１〜７のいずれか１項に記載の転写紙用樹脂組成物。
【請求項９】
請求項１〜８のいずれか１項に記載の転写紙保護層用樹脂組成物を製造する方法であって、
アクリル系重合体（Ａ）、２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）並びに可塑剤（Ｄ）を配合する、転写紙保護層用樹脂組成物の製造方法。
【請求項１０】
さらに、消泡剤（Ｃ）を配合する、請求項９に記載の転写紙保護層用樹脂組成物の製造方法。
【請求項１１】
台紙と、水溶性糊剤層と、印刷インキ層と、請求項１〜８のいずれか１項に記載の転写紙保護層用樹脂組成物の乾燥物からなる保護層とが、この順で積層された積層体。
【請求項１２】
請求項１１に記載の積層体からなる絵付け用転写紙。
【発明の詳細な説明】
【技術分野】
【０００１】
本発明は、転写紙保護層用樹脂組成物、その製造方法、積層体及び絵付け用転写紙に関する。
本出願は、２０１７年１月１９日に日本に出願された特願２０１７−００７２４５号に基づき、優先権を主張し、その内容をここに援用する。
【背景技術】
【０００２】
従来から、プラスチック、木、金属、陶磁器、ガラス、ホーロー、タイル、その他セラミック等（以下、「陶磁器等」ともいう。）の絵付けには、台紙と、水溶性糊剤層と、所望の絵柄に印刷された印刷インキ層と、保護層とが、この順で積層された絵付け用転写紙を用いる単紙絵付法が広く用いられている。この方法では、まず、転写紙を水または温水に浸漬し、台紙から印刷インキ層の付いた保護層を剥離し、陶磁器等の所定の位置に印刷インキ層が内側になるように転写紙を貼り付ける。次いで、陶磁器等と保護層との間の水分や気泡等を除去し、乾燥させる。最後に、焼成または剥離により保護層を除去して、印刷インキ層を陶磁器等の表面に転写することで絵柄を付けることができる。【０００３】
絵付け用転写紙の製造に用いられる保護層用樹脂組成物に含まれる樹脂としては、例えば、アクリル系樹脂、酢酸ビニル樹脂、アルキッド樹脂、ポリエステル樹脂およびセルロース系樹脂等の樹脂が挙げられる。これらのなかでも、アクリル系樹脂が、特に好適に用いられている。アクリル系樹脂は、原料のモノマーの種類が豊富で、かつ、任意の組合せで共重合できるため、広範囲のガラス転移温度や分子量を有する樹脂が自由に得られる。そのため、アクリル系樹脂を含む保護層用樹脂組成物は、印刷適性に優れ、形成される保護層の塗膜物性の調整が容易であるといった好ましい特徴を有する。【０００４】
特許文献１には、溶剤としてスワゾール（登録商標）１０００、いわゆるソルベントナフサを配合した保護層用樹脂組成物が記載されている。この樹脂組成物は、形成した保護層に気泡やクレーターが少ないことから、印刷特性にも優れているが、溶剤が芳香族化合物を含有しているため、臭気が強いという問題があった。
【先行技術文献】
【特許文献】
【０００５】
【特許文献１】特開２００３−１８３５５９号公報
【発明の概要】
【発明が解決しようとする課題】
【０００６】
本発明の目的は、絵付け用転写紙の製造において、印刷インキ層を被覆する保護層を形成するのに用いられる樹脂組成物であって、保護層に気泡やクレーターが少なく、かつ臭気の少ない転写紙保護層用樹脂組成物及びその製造方法、積層体並びに絵付け用転写紙を提供することにある。
【課題を解決するための手段】
【０００７】
＜１＞アルキル基の炭素数３〜１２のアルキル（メタ）アクリレート由来の単量体単位を５０質量％以上含むアクリル系重合体（Ａ）、溶剤（Ｂ）及び可塑剤（Ｄ）を含む転写紙保護層用樹脂組成物であって、溶剤（Ｂ）は２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）を７０質量％以上含み、芳香族化合物が２質量％以下である、転写紙保護層用樹脂組成物。
＜２＞アクリル系重合体（Ａ）が、アルキル基の炭素数３〜６のアルキルメタクリレート由来の単量体単位を５０〜９０質量％、及び、アルキル基の炭素数７〜１２のアルキルメタクリレート由来の単量体単位を１０〜５０質量％含む、前記＜１＞に記載の転写紙保護層用樹脂組成物。
＜３＞さらに、消泡剤（Ｃ）を含む、前記＜１＞又は＜２＞に記載の転写紙保護層用樹脂組成物。
＜４＞アクリル系重合体（Ａ）１００質量部に対して、溶剤（Ｂ）を７０〜５００質量部、消泡剤（Ｃ）を０．１〜１５質量部、可塑剤（Ｄ）を５〜３５質量部で含む、前記＜３＞に記載の転写紙保護層用樹脂組成物。
＜５＞消泡剤（Ｃ）が、ポリシロキサン又はアクリル系化合物である、前記＜３＞又は＜４＞に記載の転写紙保護層用樹脂組成物。
＜６＞前記アクリル系重合体（Ａ）の重量平均分子量が５０，０００〜２００，０００である、前記＜１＞〜＜５＞のいずれか１項に記載の転写紙保護層用樹脂組成物。
＜７＞前記アクリル系重合体（Ａ）のガラス転移温度が１０℃以上である、前記＜１＞〜＜６＞のいずれか１項に記載の転写紙用保護層用樹脂組成物。
＜８＞可塑剤（Ｄ）が、ポリエステル系、安息香酸系又はフタル酸エステル系の可塑剤である、前記＜１＞〜＜７＞のいずれか１項に記載の転写紙用樹脂組成物。
＜９＞前記＜１＞〜＜８＞のいずれか１項に記載の転写紙保護層用樹脂組成物を製造する方法であって、アクリル系重合体（Ａ）、２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）並びに可塑剤（Ｄ）を配合する、転写紙保護層用樹脂組成物の製造方法。
＜１０＞さらに、消泡剤（Ｃ）を配合する、前記＜９＞に記載の転写紙保護層用樹脂組成物の製造方法。
＜１１＞台紙と、水溶性糊剤層と、印刷インキ層と、前記＜１＞〜＜８＞のいずれか１項に記載の転写紙保護層用樹脂組成物の乾燥物からなる保護層とが、この順で積層された積層体。
＜１２＞前記＜１１＞に記載の積層体からなる絵付け用転写紙。
【発明の効果】
【０００８】
本発明によれば、保護層に気泡やクレーターが少なく臭気の少ない転写紙保護層用樹脂組成物、およびその製造方法、ならびに気泡やクレーターの少ない保護層を有する絵付け用転写紙等の積層体を提供できる。
【図面の簡単な説明】
【０００９】
【図１】本発明の絵付け用転写紙の一実施形態を示す概略断面図である。
【発明を実施するための形態】
【００１０】
本明細書および特許請求の範囲において、「（メタ）アクリレート」とは、アクリレートとメタクリレートの総称である。「（メタ）アクリル酸」とは、アクリル酸とメタクリル酸の総称である。
【００１１】
（転写紙保護層用樹脂組成物）
本発明の転写紙保護層用樹脂組成物（以下、単に「樹脂組成物」ともいう。）は、アクリル系重合体（Ａ）、溶剤（Ｂ）及び可塑剤（Ｄ）を含む。溶剤（Ｂ）は、２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）を７０質量％以上含む。溶剤（Ｂ）は溶剤（Ｂ１）以外の溶剤（Ｂ２）を含んでもよい。また、溶剤（Ｂ）に含まれる芳香族化合物は２質量％以下である。
樹脂組成物は、さらに、消泡剤（Ｃ）を含んでいてもよい。
樹脂組成物は、その他の添加剤をさらに含んでもよい。
【００１２】
＜アクリル系重合体（Ａ）＞
アクリル系重合体（Ａ）は、アルキル基の炭素数が３〜１２のアルキル（メタ）アクリレート由来の単量体単位を含む。
アルキル基の炭素数が３〜１２のアルキル（メタ）アクリレートの具体例としては、例えば、プロピル（メタ）アクリレート、ｎ−ブチル（メタ）アクリレート、イソブチル（メタ）アクリレート、ｔ−ブチル（メタ）アクリレート、Ｓｅｃ−ブチル（メタ）アクリレート、シクロヘキシル（メタ）アクリレート、２−エチルヘキシル（メタ）アクリレートおよびラウリル（メタ）アクリレート等が挙げられる。これらは、いずれかを単独で、または複数種を組み合わせて用いることができる。なお、後述する溶剤（Ｂ）への溶解性の観点から、アルキル（メタ）アクリレートは、アルキル基の炭素数は４〜８のものがより好ましい。
【００１３】
アクリル系重合体（Ａ）中の、アルキル基の炭素数が３〜１２のアルキル（メタ）アクリレート由来の単量体単位の含有量は、全単量体単位の合計に対して５０質量％以上であり、９０質量％以上が好ましく、９５質量％以上がより好ましい。前記アルキル（メタ）アクリレート由来の単量体単位の含有量が前記下限値以上であれば、保護層の強度に優れる。前記アルキル（メタ）アクリレート由来の単量体単位の含有量の上限は特に限定されず、１００質量％であってもよい。
【００１４】
アクリル系重合体（Ａ）は、アルキル基の炭素数３〜６のアルキルメタクリレート由来の単量体単位とアルキル基の炭素数７〜１２のアルキルメタクリレート由来の単量体単位を含むことが好ましい。アルキル基の炭素数３〜６のアルキルメタクリレート由来の単量体単位は、重合体（Ａ）の溶剤（Ｂ１）に対する溶解性を向上させ、保護層を柔軟にすることができる。アルキル基の炭素数７〜１２のアルキルメタクリレート由来の単量体単位は、重合体（Ａ）の溶剤（Ｂ１）に対する溶解性をさらに向上させることができる。アクリル系重合体（Ａ）は、アルキル基の炭素数３〜６のアルキルメタクリレート由来の単量体単位を５０〜９０質量％、及び、アルキル基の炭素数７〜１２のアルキルメタクリレート由来の単量体単位を１０〜５０質量％含むことが好ましい。
【００１５】
アクリル系重合体（Ａ）は、アルキル基の炭素数が３〜１２のアルキル（メタ）アクリレート以外の他の単量体由来の単量体単位を含んでもよい。
他の単量体としては、アルキル基の炭素数が３〜１２のアルキル（メタ）アクリレートと共重合可能なものであればよく、たとえば、単官能のビニルモノマーが挙げられる。このようなビニルモノマーの具体例としては、例えば、メチル（メタ）アクリレート、エチル（メタ）アクリレートおよびアルキル基の炭素数が１３以上のアルキル（メタ）アクリレート等のアルキル（メタ）アクリレート、（メタ）アクリル酸、マレイン酸、イタコン酸およびクロトン酸等のα，β−モノエチレン性不飽和カルボン酸、２−ヒドロキシエチル（メタ）アクリレート、２−ヒドロキシプロピル（メタ）アクリレートおよび４−ヒドロキシブチル（メタ）アクリレート等のヒドロキシアルキル（メタ）アクリレート、ジエチルアミノエチル（メタ）アクリレートおよびジメチルアミノエチル（メタ）アクリレート等のアミノ基含有アルキル（メタ）アクリレート、スチレンおよびα−メチルスチレン等の芳香族モノビニルモノマー、酢酸ビニル、プロピオン酸ビニル並びに（メタ）アクリロニトリル等が挙げられる。これらは、いずれか１種を単独で、または複数種を組み合わせて用いることができる。
他の単量体としては、保護層の引張強度を発現させる観点から、α，β−モノエチレン性不飽和カルボン酸及びアミノ基含有アルキル（メタ）アクリレートが好ましく、（メタ）アクリル酸およびジエチルアミノエチル（メタ）アクリレートがより好ましい。
【００１６】
アクリル系重合体（Ａ）のガラス転移温度は、良好な耐ブロッキング性を得る観点から、１０℃以上であることが好ましく、２０〜７０℃がより好ましい。ガラス転移温度は高いほど形成される保護層に粘着性が出にくく、耐ブロッキング性が良好になる。
アクリル系重合体（Ａ）のガラス転移温度は、単量体単位の種類及び質量分率から、下記（１）式で表されるＦｏｘの式より求められる。
１／Ｔｇ＝Σ（Ｗｉ／Ｔｇｉ）  ・・・・・（１）
上記（１）式において、Ｔｇはアクリル系重合体（Ａ）のガラス転移温度（単位はＫ）、Ｗｉはアクリル系重合体（Ａ）を構成する単量体ｉ由来の単量体単位の質量分率、Ｔｇｉは単量体ｉの単独重合体のガラス転移温度（単位はＫ）を示す。Ｔｇｉの値は、ＰＯＬＹＭＥＲＨＡＮＤＢＯＯＫ Ｖｏｌｕｍｅ １（ＷＩＬＥＹ−ＩＮＴＥＲＳＣＩＥＮＣＥ）に記載の値を用いることができる。
【００１７】
アクリル系重合体（Ａ）の重量平均分子量は、樹脂組成物の成膜性、印刷インキ層から剥離する際の保護層の引張特性等の観点から、５０，０００〜２００，０００であることが好ましく、７０，０００〜１５０，０００がより好ましい。アクリル系重合体（Ａ）の重量平均分子量が大きいほど、樹脂組成物から得られる保護層の引張特性が優れたものとなる。また、アクリル系重合体（Ａ）の重量平均分子量が小さいほど、樹脂組成物の粘度が充分に低くなり、印刷等により保護層を形成する際の成膜性がより優れたものとなる。なお、本発明において説明するアクリル系重合体（Ａ）の重量平均分子量は、ＧＰＣ−ＬＳ法（Ｇｅｌ  Ｐｅｒｍｅａｔｉｏｎ  Ｃｈｒｏｍａｔｏｇｒａｐｈｙ−Ｌｉｇｈｔ  Ｓｃａｔｔｅｒｉｎｇ  Ｍｅｔｈｏｄ：ＧＰＣ−光散乱法）で測定されたポリスチレン換算の値を意味する。
【００１８】
アクリル系重合体（Ａ）は、懸濁重合、溶液重合、塊状重合、または乳化重合等の公知の重合方法によって製造することができる。これらの方法の中でも、得られるアクリル系重合体（Ａ）を高分子量化しやすいこと、樹脂組成物の溶剤選択の自由度が高くなること、樹脂組成物をハイソリッド化又は無溶剤にできること等の利点がある観点から、固形ビーズとしてアクリル系重合体（Ａ）を取得できる懸濁重合とが好ましい。
【００１９】
＜溶剤（Ｂ）＞
溶剤（Ｂ）は、２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）を７０質量％以上含む。溶剤（Ｂ１）は、動粘度が１．５ｍｍ２／ｓ超のナフテン系溶剤及び／又はイソパラフィン系溶剤に比べて、樹脂組成物の成膜性を良好にすることができる。
溶剤（Ｂ１）としては、例えば、ヘキサン、ヘプタンや、エクソンモービル社製のエクソール（登録商標）ＤＳＰ８０／１００、エクソールＤＳＰ１００／１２０、エクソールＤ３０およびエクソールＤ４０等のナフテン系溶剤や、エクソンモービル社製のアイソパー（登録商標）ＥおよびアイソパーＧ等のパラフィン系溶剤等の芳香族含有量の少ない溶剤が挙げられる。これらの中でも、溶剤（Ｂ１）としては、樹脂組成物の成膜性の観点から、エクソールＤ３０、エクソールＤ４０およびアイソパーＧが好ましい。溶剤（Ｂ１）は、上記の溶剤を単独で用いてもよいし、あるいは、２種以上を併用して用いることもできる。溶剤（Ｂ１）は、アクリル系重合体（Ａ）、消泡剤（Ｃ）及び可塑剤（Ｄ）、並びに添加剤等のその他の成分と共に配合される溶剤であってもよい。
【００２０】
溶剤（Ｂ）は、溶剤（Ｂ１）以外の溶剤（Ｂ２）を含んでもよい。溶剤（Ｂ１）以外の溶剤（Ｂ２）としては、樹脂相溶性や印刷性等を向上させる観点から、以下に列挙するものの中から選択したものを溶剤（Ｂ）として配合してもよい。即ち、溶剤（Ｂ２）としては、例えば、トルエン、キシレンおよびエチルベンゼン等の芳香族系溶剤；酢酸エチル、酢酸ノルマルブチル、酢酸イソブチル、酢酸ノルマルプロピル、酢酸イソプロピルおよび酢酸アミル等の酢酸エステル系溶剤；メチルイソブチルケトン、メチルエチルケトン、ジイソブチルケトンおよびアセトン等のケトン系溶剤；メタノール、エタノール、イソプロピルアルコール、ノルマルプロピルアルコール、ノルマルブチルアルコール、イソブチルアルコール、ターシャリブチルアルコール、ベンジルアルコール、ジアセトンアルコール、ジプロピレングリコールｎ−プロピルエーテル、ジプロピレングリコールメチルエーテルおよびプロピレングリコールｎ−プロピルエーテル等のアルコール系溶剤；エチレングリコール、ジエチレングリコール、トリエチレングリコールおよびプロピレングリコール等のグリコール系溶剤；エチレングリコールモノエチルエーテル、エチレングリコールモノブチルエーテル等のグリコールエーテル系溶剤；メチルセロソルブアセテートおよびメトキシプロピルアセテート等のアセテート系溶剤；ノルマルヘキサン、シクロへキサン、メチルシクロへキサンおよびヘプタン等の炭化水素系溶剤；エクソンモービル社製のエクソール（登録商標）Ｄ８０、エクソールＤ１１０およびエクソールＤ１３０等のナフテン系溶剤；エクソンモービル社製のアイソパー（登録商標）Ｈ、アイソパーＬおよびアイソパーＭ等のパラフィン系溶剤；エクソンモービル社のソルベッソ（登録商標）１００、ソルベッソ１５０、ソルベッソ２００、丸善石油社製のスワゾール（登録商標）１０００、スワゾール１５００、スワゾール１８００、出光興産社製のイプゾール（登録商標）１００およびイプゾール１５０等のナフサ系溶剤等が挙げられる。これらの溶剤は、単独で用いてもよいし、２種以上を併用して用いることもできる。溶剤（Ｂ２）は、アクリル系重合体（Ａ）、消泡剤（Ｃ）及び可塑剤（Ｄ）、並びに添加剤等のその他の成分と共に配合される溶剤であってもよい。
【００２１】
本発明の樹脂組成物において、溶剤（Ｂ）の配合量は、アクリル系重合体（Ａ）１００質量部に対して７０〜５００質量部が好ましく、１００〜４００質量部がより好ましく、保護層の気泡を低減させる観点から１５０〜３００質量部がさらに好ましい。溶剤（Ｂ）の配合量は、多いほど保護層の気泡が少なくなる。また、溶剤（Ｂ）の配合量は、少ないほど保護層の厚みが厚くなるので、台紙から剥がし易くなる。
溶剤（Ｂ）に占める溶剤（Ｂ１）の含有量は、前記のように７０質量％以上である。即ち、保護層の気泡を低減させる観点から、この含有量は７０質量％以上であり、８０質量％以上が好ましい。
また、溶剤（Ｂ２）の含有量は、溶剤（Ｂ１）の残余であり、３０質量％以下であり、２０質量％以下が好ましい。溶剤（Ｂ２）が芳香族を含む場合には、臭気の観点から、溶剤（Ｂ２）の含有量は少ないほど好ましい。
さらに、本発明の樹脂組成物においては、溶剤（Ｂ）に含まれる芳香族含有量が２質量％以下となるように、溶剤（Ｂ１）及び溶剤（Ｂ２）を選定する。臭気の観点から、芳香族含有量は少ないほど好ましく、１．５質量％以下が好ましい。一般に、芳香族含有量はガスクロマトグラフィーにより測定される。
【００２２】
＜消泡剤（Ｃ）＞
消泡剤（Ｃ）は、泡の発生を防いだり、発生した泡を破泡したりする添加剤である。消泡剤（Ｃ）としては、例えば、ポリアルキルジメチルシロキサン、ポリエーテル変性ポリジメチルシロキサン、ポリエステル変性ポリジメチルシロキサン、ポリエーテル変性ポリメチルアルキルシロキサン、アラルキル変性ポリメチルアルキルシロキサン、ポリエーテル変性シロキサンおよびポリエステル変性水酸基含有ポリジメチルシロキサン等のポリシロキサンを活性成分とするシリコーン系消泡剤、アクリル系化合物等のポリマーを活性成分とする非シリコーン・ポリマー系消泡剤並びに疎水粒子をキャリヤオイルに分散させたミネラルオイル系消泡剤等が挙げられる。消泡剤（Ｃ）としては、成膜性の観点から、シリコーン系消泡剤および非シリコーン・ポリマー系消泡剤が好ましく、ポリアルキルジメチルシロキサンを活性成分とするシリコーン系消泡剤及びアクリル系化合物を活性成分とする非シリコーン・ポリマー系消泡剤がより好ましい。
【００２３】
本発明の樹脂組成物において、消泡剤（Ｃ）を配合する場合の配合量は、アクリル系重合体（Ａ）１００質量部に対して０．１〜１５質量部が好ましく、更に保護層の気泡の低減と保護層の強度のバランスの観点から０．３〜５．０質量部がより好ましい。消泡剤（Ｃ）の配合量は、多いほど、保護層の気泡が少なくなるので、保護層の強度が高くなる。
【００２４】
＜可塑剤（Ｄ）＞
可塑剤（Ｄ）は、アクリル重合体（Ａ）を可塑化する能力を有する添加剤である。可塑剤（Ｄ）としては、例えば、フタル酸エステル、リン酸エステル、アジピン酸エステルおよびエーテル系化合物が挙げられる。フタル酸エステルとしては、例えば、フタル酸ジブチル、フタル酸ジヘキシル、フタル酸ジオクチル、フタル酸ジイソノニルおよびフタル酸ジイソデシル等のフタル酸ジアルキルエステル；フタル酸ブチルベンジル等のフタル酸アルキルベンジル；フタル酸アルキルアリール；フタル酸ジベンジル；フタル酸ジアリール等が挙げられる。リン酸エステルとしては、リン酸トリクレシル等のリン酸トリアリール系、リン酸トリアルキル系およびリン酸アルキルアリール系等のリン酸エステルが挙げられる。アジピン酸エステルとしては、アジピン酸ジブチルおよびアジピン酸ジオクチル等の脂肪族二塩基酸エステルが挙げられる。エーテル系化合物としては、例えば、ポリエチレングリコール、ポリプロピレングリコールおよびジブチルグリコールアジペート等が挙げられる。可塑剤（Ｄ）としては、その他に、安息香酸系、トリメリット酸系およびポリエステル系並びにエポキシ化大豆油等の大豆油系等の可塑剤も使用できる。これらの可塑剤は、１種を単独で用いるだけでなく、２種以上の可塑剤を混合して用いることも可能である。また、可塑剤（Ｄ）としては、樹脂組成物の成膜性の観点から、フタル酸エステル、アジピン酸エステル、安息香酸エステルおよびトリメリット酸エステルが好ましく、フタル酸ジブチル、フタル酸ジヘキシル、フタル酸ジオクチル、フタル酸ジイソノニル、フタル酸ジイソデシル、アジピン酸ジブチル、アジピン酸ジオクチル、トリメリット酸トリオクチル、トリメリット酸トリス（２−エチルへキシル）および安息香酸エステルがより好ましく、フタル酸ジオクチル、フタル酸ジイソノニル、アジピン酸ジオクチル、トリメリット酸トリオクチルおよび安息香酸エステルが特に好ましい。
【００２５】
本発明の樹脂組成物において、可塑剤（Ｄ）の配合量は、アクリル系重合体１００質量部に対して５〜３５質量部が好ましく、絵柄を転写する際の作業性と保護層の強度とのバランスの観点から７〜２０質量部がより好ましい。可塑剤（Ｄ）の配合量は、多いほど保護層が柔らかくなるので、陶磁器等に絵柄を転写する作業性が向上する。一方、可塑剤（Ｄ）の配合量は、少ないほど保護層の強度が高くなる。
【００２６】
＜その他の成分＞
本発明の樹脂組成物には前記の（Ａ）、（Ｂ）、（Ｃ）及び（Ｄ）成分に、さらに、添加剤等のその他の成分を配合してもよい。このような添加剤としては、たとえば、印刷等の方法で塗布する際の粘度安定性、柔軟性、乾燥性等を向上させるための、チキソ剤等の助剤を挙げることができる。チキソ剤としては、たとえば、脂肪酸アマイド系ワックス等のアミド系ワックス、ヒマシ油および水添ヒマシ油等が挙げられる。
【００２７】
本発明の樹脂組成物において、その他の成分の配合量は、アクリル系重合体（Ａ）１００質量部に対して１５質量部以下が好ましく、１０質量部以下がより好ましい。その他の成分の配合量は、少ないほど、樹脂組成物をスクリーン印刷等により塗布して保護層を形成する際の塗布適性が向上する傾向がある。
【００２８】
＜樹脂組成物＞
本発明の樹脂組成物の固形分濃度は、２０〜５０質量％が好ましく、２５〜４５質量％がより好ましい。この固形分濃度は、低いほど樹脂組成物の粘度が低くなる。一方、樹脂組成物の固形分濃度は、高いほど塗膜が厚くなり、陶磁器等への貼り付けがしやすくなる。ここで、本明細書で説明する固形分とは、溶剤以外の全ての成分を意味する。
【００２９】
本発明の樹脂組成物の粘度は、１００〜５０００ｍＰａ・ｓが好ましく、５００〜３０００ｍＰａ・ｓがより好ましい。本明細書で説明する樹脂組成物の粘度は、Ｂ型粘度計を用い、２５℃、回転数６０ｒｐｍで測定される値である。樹脂組成物の粘度は、低いほど樹脂組成物をスクリーン印刷等により塗布して保護層を形成する際の塗布適性が向上する。一方、樹脂組成物の粘度は、高いほど塗膜が厚くなり保護層を陶磁器等に貼り付けやすくなる。樹脂組成物の粘度は、主に溶剤（Ｂ）の配合量で調節できる。
【００３０】
＜樹脂組成物の製造方法＞
本発明の樹脂組成物は、アクリル系重合体（Ａ）と、２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）と、可塑剤（Ｄ）とを配合して製造することができる。このとき、必要に応じて、消泡剤（Ｃ）や、添加剤等のその他の成分を配合してもよい。
本発明の樹脂組成物の製造方法としては、撹拌機、冷却管、及び温度計を備えた混合装置に溶剤（Ｂ１）を仕込み、これを撹拌しながらアクリル系重合体（Ａ）を少しずつ添加し、アクリル系重合体（Ａ）が溶解したのを確認した後、消泡剤（Ｃ）、可塑剤（Ｄ）、必要に応じてその他の添加剤を添加する方法が好ましい。アクリル系重合体（Ａ）、消泡剤（Ｃ）、可塑剤（Ｄ）またはその他の成分は、溶剤とともに配合してもよい。
【００３１】
＜樹脂組成物の用途＞
本発明の樹脂組成物は、絵付け用転写紙等の積層体に設けられる保護層の材料として用いることができる。絵付け用転写紙としては、たとえば、台紙と水溶性糊剤層と印刷インキ層と保護層とがこの順で積層されたものが挙げられる。
【００３２】
＜作用効果＞
本発明の樹脂組成物は、アクリル系重合体（Ａ）と、２５℃でＡＳＴＭ  Ｄ４４５に準拠した方法で測定した動粘度が１．５ｍｍ２／ｓ以下のナフテン系溶剤及びイソパラフィン系溶剤から選ばれる少なくとも１種の溶剤（Ｂ１）を７０質量％以上含み、芳香族化合物が２質量％以下である溶剤（Ｂ）と、可塑剤（Ｄ）とを含むため、低臭気であり、保護層を形成する際の成膜性も良好である。たとえば、樹脂組成物を印刷等により塗布して塗膜を形成した際に、塗膜に気泡やクレーターが発生しにくい。そのため、これを乾燥して形成される保護層も、気泡やクレーターの少ないものとなる。
【００３３】
（絵付け用転写紙：積層体）
本発明の積層体について、絵付け用転写紙を例に挙げ、添付の図面を参照し、その実施形態を示して説明する。
図１は、本発明の絵付け用転写紙の一実施形態を示す概略断面図である。
本実施形態の絵付け用転写紙１は、台紙３と、水溶性糊剤層５と、印刷インキ層７と、保護層９とが、この順で積層されたものである。
水溶性糊剤層５は、台紙３の片面の全面を覆うように形成されている。印刷インキ層７は、水溶性糊剤層５上に部分的に形成されている。保護層９は、印刷インキ層７を被覆するように形成されている。保護層９の一部は水溶性糊剤層５と接している。
【００３４】
台紙３としては、吸水性のよい台紙（和紙）等が挙げられる。水溶性糊剤層５を形成する水溶性糊剤としては、例えば、澱粉、ポリビニルアルコールおよびカルボキシメチルセルロース等が挙げられる。
印刷インキ層７としては、例えば、熱硬化型インキ、熱可塑性インキおよびＵＶ硬化型インキ等が挙げられる。印刷インキ層７は、陶磁器等に転写される絵柄で形成される。印刷インキ層７は、単層でもよく、多層でもよい。
【００３５】
保護層９は、前述の本発明の樹脂組成物の乾燥物からなるものであり、アクリル系重合体（Ａ）と、可塑剤（Ｄ）とを含む。保護層９は、消泡剤（Ｃ）や、その他の添加剤を含んでいてもよい。
【００３６】
絵付け用転写紙１は、たとえば、水溶性糊剤が全面に塗布されて水溶性糊剤層５が形成された台紙３の上に、インキを用いて印刷インキ層７を形成し、その上に本発明の樹脂組成物を塗布し、この樹脂組成物を乾燥して保護層９を形成することで製造できる。
インキとしては、たとえば、熱硬化型インキ、熱可塑性インキおよびＵＶ硬化型インキ等が挙げられる。
印刷インキ層７は、公知の方法により形成できる。たとえば、スクリーン印刷、グラビア印刷、フレキソ印刷およびオフセット印刷等により、インキを水溶性糊剤層５上に塗布し、必要に応じて硬化させることによって印刷インキ層７を形成できる。
樹脂組成物の塗布方法としては、たとえば、スクリーン印刷、グラビア印刷、フレキソ印刷およびオフセット印刷等が挙げられる。樹脂組成物の乾燥は、溶剤（Ｂ）を揮発させればよい。
【００３７】
絵付け用転写紙１を用いると、たとえば、以下のようにして絵付けを行うことができる。
まず、絵付け用転写紙１を水または温水に浸漬し、水溶性糊剤層５を溶解させて、印刷インキ層７の付いた保護層９を台紙３から剥離する。この印刷インキ層７の付いた保護層９を、例えば、陶磁器等のような被転写物の所定の位置に、陶磁器等と印刷インキ層７とが接触するように貼り付ける。そして、印刷インキ層７の付いた保護層９と陶磁器等との間の水分や気泡等を除去した後、保護層９を焼成して陶磁器等の表面に印刷インキ層７が残ることで、陶磁器等への絵付けが行われる。
【００３８】
以上、本発明の絵付け用転写紙について、実施形態を示して説明したが、本発明は上記実施形態に限定されない。上記実施形態における各構成及びそれらの組み合わせ等は一例であり、本発明の趣旨を逸脱しない範囲内で、構成の付加、省略、置換及びその他の変更が可能である。
たとえば、水溶性糊剤層５は、少なくとも印刷インキ層７及び保護層９が形成される位置に設けられていればよく、台紙３の片面の全面を覆うものでなくてもよい。
【実施例】
【００３９】
以下、本発明を実施例により更に詳しく説明するが、これらの実施例は本発明の範囲を限定するものではない。なお、以下の実施例中の「部」は「質量部」を意味し、「％」は「質量％」を意味する。実施例中の評価方法は、以下の方法に拠った。【００４０】
（評価方法）
＜成膜性＞
市販のシリンダー印刷機を用い、水溶性糊剤が片面の全面に均一に塗布された台紙（株式会社ムラカミ製  ＳＰＡ  ２１５×２９０ｍｍ）上に、熱硬化型インキ（帝国インキ社製ＭＥＧ）をナイロン製３００メッシュのスクリーンで印刷して、絵付けの花柄模様となる印刷インキ層を形成し、室温で１２時間放置した。その後、さらに、その上に、樹脂組成物をナイロン製６０メッシュのスクリーンで印刷して樹脂組成物の塗膜を形成し、１分間放置した。放置後、この塗膜を目視で観察し、評価を以下のように実施し、結果を下記表２に示した。
良：気泡やクレーターが無いもの。
不良：気泡やクレーターがあるもの。【００４１】
＜臭気＞
上記で得られた樹脂組成物の臭気を確認し、その評価を以下のように実施し、結果を下記表２に示した。
良：刺激臭を感じなかった。
不良：刺激臭を感じた。【００４２】
＜分散剤の製造方法＞
撹拌機、冷却管、及び温度計を備えた重合装置中に、脱イオン水９００部、メタクリル酸２−スルホエチルナトリウム６０部、メタクリル酸カリウム１０部及びメチルメタクリレート１２部を入れて撹拌し、重合装置内を窒素置換しながら、５０℃に昇温した。その中に、重合開始剤として２，２’−アゾビス（２−メチルプロピオンアミジン）二塩酸塩０．０８部を添加し、さらに６０℃に昇温した。昇温後、滴下ポンプを使用して、メチルメタクリレートを、０．２４部／分の速度で７５分間連続的に滴下した。滴下終了後、反応溶液を６０℃で６時間保持した後、室温に冷却して、透明な水溶液である固形分１０％の分散剤を得た。【００４３】
＜アクリル系重合体Ａ１の製造＞
撹拌機、冷却管、及び温度計を備えた重合装置中に、脱イオン水１４５部、硫酸ナトリウム０．３部及び分散剤（固形分１０％）０．３部を入れて撹拌し、均一な水溶液とした。
次に、イソブチルメタクリレートを８１部、２−エチルヘキシルメタクリレート１９部、ドデシルメルカプタン０．２部、２，２’−アゾビス（２−メチルブチロニトリル）０．３部を加え、水性懸濁液とした。
次に、重合装置内を窒素置換し、８０℃に昇温して１時間反応し、さらに重合率を上げるため、後処理温度として９０℃に昇温して６０分保持した。その後、反応液を４０℃に冷却して、ポリマーを含む水性懸濁液を得た。
この水性懸濁液を、目開き４５μｍのナイロン製濾過布で濾過し、濾過物を脱イオン水で洗浄した後に脱水し、４０℃で１６時間乾燥して、重量平均分子量が１１０，０００であるアクリル系重合体Ａ１を９０部得た。
アクリル系重合体Ａ１は、その原料の仕込み量から、アルキル基の炭素数が３〜１２の（メタ）アクリル酸アルキルエステル単量体単位を１００質量％含み、その内訳は、イソブチルメタクリレート単位８１質量％、２−エチルヘキシルメタクリレート単位１９質量％である。また、アクリル系重合体Ａ１のガラス転移温度は５０℃である。【００４４】
（実施例１〜１０、比較例１〜５）
下記表１に示す配合量（部）で各原料を配合し、高速分散機で混合して転写紙保護層用樹脂組成物を得た。得られた樹脂組成物について、前述の臭気及び成膜性の評価を行い、それらの結果を下記表２に示した。【００４５】
【表１】
2018135579.tif 000003
【００４６】
【表２】
2018135579.tif 000004
【００４７】
表１中の各成分は以下のとおりである。
Ａ−Ｓ−Ａ（登録商標）  Ｔ−３８０−２０ＢＳ：商品名、伊藤製油社製脂肪酸アマイド系ワックス（有効成分２０％；溶剤：石油系溶剤６５％、ベンジルアルコール１５％）
ＢＹＫ（登録商標）−０７７：商品名、ビックケミージャパン社製シリコーン系消泡剤（有効成分５２％；溶剤：高沸点芳香族溶剤）
ＢＹＫ（登録商標）−０５２：商品名、ビックケミージャパン社製アクリル系消泡剤（有効成分２０％；溶剤：ミネラルスピリット）
エクソール（登録商標）Ｄ３０：商品名、エクソンモービル社製ナフテン系溶剤（有効成分１００％；  動粘度：０．９９ｍｍ２／ｓ；  芳香族含有量：０．０１％以下）
エクソール（登録商標）Ｄ４０：商品名、エクソンモービル社製ナフテン系溶剤（有効成分１００％；  動粘度：１．３ｍｍ２／ｓ；  芳香族含有量：０．０５％）
アイソパー（登録商標）Ｇ：商品名、エクソンモービル社製イソパラフィン系溶剤（有効成分１００％；  動粘度：１．４９ｍｍ２／ｓ；  芳香族含有量：０．００５％以下）
アイソパー（登録商標）Ｌ：商品名、エクソンモービル社製イソパラフィン系溶剤（有効成分１００％；  動粘度：１．６ｍｍ２／ｓ；  芳香族含有量：０．０１％以下）
アイソパー（登録商標）Ｍ：商品名、エクソンモービル社製イソパラフィン系溶剤（有効成分１００％；  動粘度：３．５７ｍｍ２／ｓ；  芳香族含有量：０．０１％）
スワゾール（登録商標）１０００：商品名、丸善石油社製芳香族炭化水素系溶剤（有効成分１００％；  動粘度：０．９ｍｍ２／ｓ；  芳香族含有量：１００％）【００４８】
実施例１〜１０の樹脂組成物は、臭気、成膜性ともに評価結果が良好であった。一方、溶剤（Ｂ１）に代えて動粘度が１．５ｍｍ２／ｓを超えているイソパラフィン系溶剤を用いた比較例１〜２は、印刷時に気泡やクレーター等が発生し、成膜性が不良であった。溶剤（Ｂ１）に代えて芳香族炭化水素系溶剤を用いた比較例３、及び溶剤（Ｂ１）の一部を芳香族炭化水素系溶剤に置き換えた比較例５は、溶剤（Ｂ）の芳香族含有量が２質量％を超えていたため刺激臭が強く、取扱いが困難であった。溶剤（Ｂ１）の量を７０質量％未満の６０質量％とした比較例４は、印刷時に気泡やクレーター等が発生し、成膜性が不良であった。
【産業上の利用可能性】
【００４９】
本発明の転写紙保護層用樹脂組成物によれば、被転写物に絵付けをする転写紙等の積層体において、気泡やクレーターが少なく、かつ臭気の少ない保護層を形成できるものなので、たとえば、陶磁器等の表面に絵付けを行う絵付け用転写紙における保護層形成用の樹脂組成物として非常に好適である。
【符号の説明】
【００５０】
１  絵付け用転写紙
３  台紙
５  水溶性糊剤層
７  印刷インキ層
９  保護層
【図１】
2018135579.tif 000005
【国際調査報告】
2018135579.tif 000006
2018135579.tif 000007
2018135579.tif 000008
2018135579.tif 000009